(57)【要約】  C≦0.15％、Si≦2％、Mn≦3％、Ni：40〜60％、Co：0.03〜25％及びCr：15〜28％未満と、Mo≦12％及びW＜4％の一方又は両方を合計で0.1〜12％と、Nd：0.001〜0.1％、B：0.0005〜0.006％、N≦0.03％及びO≦0.03％と、Al≦3％、Ti≦3％及びNb≦3％のうちの1種以上とを含有し、残部がFe及び不純物からなり、不純物中のP≦0.03％及びS≦0.01％であり、かつ1≦4×Al＋2×Ti＋Nb≦12で、さらに、P＋0.2×Cr×B＜0.035であるオーステナイト系耐熱合金は、HAZの耐溶接割れ性と靱性の双方に優れ、さらに、高温でのクリープ強度にも優れている。このため、発電用ボイラ、化学工業プラント等の高温機器の素材として好適に用いることができる。上記のオーステナイト耐熱合金は、特定量のCa、Mg、La、Ce、Ta、Hf、Zrのうちの1種以上の元素を含有してもよい。【特許請求の範囲】
【請求項１】
質量％で、Ｃ：０．１５％以下、Ｓｉ：２％以下、Ｍｎ：３％以下、Ｎｉ：４０〜６０％、Ｃｏ：０．０３〜２５％およびＣｒ：１５％以上２８％未満と、
Ｍｏ：１２％以下およびＷ：４％未満の一方または両方を合計で０．１〜１２％と、
Ｎｄ：０．００１〜０．１％、Ｂ：０．０００５〜０．００６％、Ｎ：０．０３％以下およびＯ：０．０３％以下と、
Ａｌ：３％以下、Ｔｉ：３％以下およびＮｂ：３％以下のうちの１種以上とを含有し、
残部がＦｅおよび不純物からなり、不純物中のＰおよびＳがＰ：０．０３％以下およびＳ：０．０１％以下であり、かつ下記の（１）式で表されるパラメータＦ１が１以上１２以下で、さらに、下記の（２）式で表されるパラメータＦ２が０．０３５以下であることを特徴とするオーステナイト系耐熱合金。
Ｆ１＝４×Ａｌ＋２×Ｔｉ＋Ｎｂ・・・（１）
Ｆ２＝Ｐ＋０．２×Ｃｒ×Ｂ・・・（２）
ここで、式中の元素記号は、その元素の質量％での含有量を表す。
【請求項２】
Ｆｅの一部に代えて、質量％で、下記の第１群および／または第２群のグループに属する１種以上の元素を含有することを特徴とする請求項１に記載のオーステナイト系耐熱合金。
第１群：Ｃａ：０．０２％以下、Ｍｇ：０．０２％以下、Ｌａ：０．１％以下およびＣｅ：０．１％以下
第２群：Ｔａ：０．１％以下、Ｈｆ：０．１％以下およびＺｒ：０．１％以下
【発明の詳細な説明】
【技術分野】
【０００１】
本発明は、オーステナイト系耐熱合金に関する。詳しくは、発電用ボイラ、化学工業プラント等の高温機器に用いられる耐溶接割れ性および長時間使用後のＨＡＺの靱性の双方に優れ、さらに、高温でのクリープ強度にも優れるオーステナイト系耐熱合金に関する。
【背景技術】
【０００２】
近年、高効率化のために蒸気の温度と圧力を高めた超々臨界圧ボイラの新設が世界中で進められている。具体的には、今までは６００℃前後であった蒸気温度を６５０℃以上、さらには７００℃以上にまで高めることも計画されている。これは、省エネルギーと資源の有効活用、および環境保全のためのＣＯ２ガス排出量削減がエネルギー問題の解決課題の一つとなっており、重要な産業政策となっていることに基づく。そして、化石燃料を燃焼させる発電用ボイラ、化学工業用の反応炉等の場合には、効率の高い、超々臨界圧ボイラや反応炉が有利なためである。【０００３】
蒸気の高温高圧化は、ボイラの過熱器管および化学工業用の反応炉管、ならびに耐熱耐圧部材としての厚板および鍛造品などからなる高温機器の実稼動時における温度を７００℃以上に上昇させる。したがって、このような過酷な環境において長期間使用される材料には、高温強度および高温耐食性のみならず、長期にわたる金属組織の安定性、クリープ特性が良好なことが要求される。【０００４】
そこで、特許文献１〜３に、ＣｒおよびＮｉの含有量を高め、しかも、ＭｏおよびＷの１種以上を含有させて、高温強度としてのクリープ破断強度の向上を図った耐熱合金が開示されている。【０００５】
さらに、ますます厳しくなる高温強度特性への要求、特に、クリープ強破断度への要求に対して、特許文献４〜７には、質量％で、Ｃｒを２８〜３８％、Ｎｉを３５〜６０％含有し、Ｃｒを主体とした体心立方構造のα−Ｃｒ相の析出を活用して、一層のクリープ破断強度の改善を図った耐熱合金が開示されている。【０００６】
一方、特許文献８〜１１には、Ｍｏおよび／またはＷを含有させて固溶強化を図るとともに、ＡｌおよびＴｉを含有させて金属間化合物であるγ’相、具体的には、Ｎｉ３（Ａｌ、Ｔｉ）の析出強化を活用して、上述のような過酷な高温環境下で使用するＮｉ基合金が開示されている。【０００７】
また、特許文献１２には、ＡｌとＴｉの添加範囲を調整し、γ’相を析出させることによりクリープ強度を改善した高Ｎｉオーステナイト系耐熱合金が提案されている。【０００８】
さらに、特許文献１３〜１６には、ＣｒとＭｏに加え、さらなる高強度化を目的にＣｏを含有させたＮｉ基合金も開示されている。
【先行技術文献】
【特許文献】
【０００９】
【特許文献１】特開昭６０−１００６４０号公報
【特許文献２】特開昭６４−５５３５２号公報
【特許文献３】特開平２−２００７５６号公報
【特許文献４】特開平７−２１６５１１号公報
【特許文献５】特開平７−３３１３９０号公報
【特許文献６】特開平８−１２７８４８号公報
【特許文献７】特開平８−２１８１４０号公報
【特許文献８】特開昭５１−８４７２６号公報
【特許文献９】特開昭５１−８４７２７号公報
【特許文献１０】特開平７−１５０２７７号公報
【特許文献１１】特表２００２−５１８５９９号公報
【特許文献１２】特開平９−１５７７７９号公報
【特許文献１３】特開昭６０−１１０８５６号公報
【特許文献１４】特開平２−１０７７３６号公報
【特許文献１５】特開昭６３−７６８４０号公報
【特許文献１６】特開２００１−１０７１９６号公報
【非特許文献】
【００１０】
【非特許文献１】溶接学会編：溶接・接合便覧第２版（平成１５年、丸善）第９４８〜９５０ページ
【発明の概要】
【発明が解決しようとする課題】
【００１１】
前述の特許文献１〜１４には、クリープ破断強度を改善したオーステナイト系耐熱合金が開示されているが、構造部材として組み立てる際の「溶接性」という観点からの検討はなされていない。【００１２】
オーステナイト系耐熱合金は、一般に、溶接により各種構造物に組み立てられ、高温で使用されるが、合金元素量が増加すると、溶接施工時に溶接熱影響部（以下、「ＨＡＺ」という。）、なかでも溶融境界に隣接したＨＡＺで割れが発生するという問題が生じることについて、例えば、非特許文献１（溶接学会編：溶接・接合便覧第２版（平成１５年、丸善）第９４８〜９５０ページ）で報告されている。【００１３】
なお、上記の溶融境界に隣接したＨＡＺでの割れ発生の原因については、粒界析出相起因あるいは粒界偏析起因など諸説が提案されているものの、その機構は完全には特定されていない。【００１４】
このように、オーステナイト系耐熱合金においては、溶接時のＨＡＺの割れが問題となることが古くから問題として認識されているものの、機構解明が不十分であるため、その対策、なかでも材料面からの対策は確立されていない。【００１５】
特に、数多く提案されているオーステナイト系耐熱合金においては、高強度化に伴い、多種の合金元素が含有されることに加え、近年計画されている高効率ボイラでは、これらオーステナイト系耐熱合金を、主蒸気管に代表される厚肉部材および水壁管に代表される複雑な形状の部材など力学的に厳しい箇所に使用することが検討されており、ＨＡＺに生じる割れがより顕在化する傾向がある。【００１６】
さらに、このような厚肉大径部材への適用を考えた場合、停機時にはＨＡＺでも十分な低温靱性を有することが求められる。ＨＡＺの靱性についても合金元素量の増加とともに低下し、特に、Ａｌ、ＴｉおよびＮｂを添加した材料では長時間使用後にＨＡＺの靱性が著しく低下する。【００１７】
一方、前述の特許文献１５では、ＨＡＺの割れについて言及されているものの、先に述べたように、力学的に厳しい箇所への適用には不安が残る。さらに、溶接金属の靱性については述べられているものの、ＨＡＺの靱性については考慮されていない。このため、特に、主蒸気管など厚肉部材へ適用された場合のＨＡＺ性能に問題が残る。【００１８】
また、特許文献１６では、溶接金属に発生する再熱割れおよび溶接金属の靱性について言及されてはいるものの、ＨＡＺの性能については何ら触れられていない。【００１９】
本発明は、上記現状に鑑みてなされたもので、高温で使用される機器に用いられるＨＡＺの耐溶接割れ性と靱性の双方に優れ、さらに高温でのクリープ強度にも優れたオーステナイト系耐熱合金を提供することを目的とする。【００２０】
なお、「耐溶接割れ性に優れる」とは、具体的には、ＨＡＺの液化割れに対する抵抗性に優れることを指す。
【課題を解決するための手段】
【００２１】
本発明者らは、前記した課題を解決するために、ＨＡＺに生じる割れおよび靱性低下の原因について詳細な調査を実施した。【００２２】
その結果、特に、本発明のようにクリープ強度を確保するためにＢを必須元素として含有させた合金において、溶接時のＨＡＺ割れを防止し、かつ長時間使用後のＨＡＺの靱性低下を軽減するためには、
〈１〉ＰとＢの含有量をＣｒの含有量に応じて所定の範囲に規制すること、
〈２〉Ｐの害を取り除くのに有効なＮｄを含有させること、
が有効であることがわかった。【００２３】
さらに、本発明者らは、溶接中のＨＡＺに発生した割れ部の詳細な調査を行った。その結果、下記〔１〕〜〔３〕の事項を確認した。【００２４】
〔１〕割れは溶融境界に近いＨＡＺの結晶粒界に発生した。【００２５】
〔２〕ＨＡＺに発生した割れ破面には、溶融痕が認められ、破面上にはＰとＢの濃化、特に、Ｂの顕著な濃化が認められた。なお、上記のことから、以下、溶接中に発生するＨＡＺの割れを「ＨＡＺの液化割れ」ということがある。【００２６】
〔３〕ＨＡＺの液化割れに及ぼすＢの影響度合いは合金に含まれるＣｒ量の影響を受け、Ｃｒ含有量が多くなるほどＢの悪影響がより顕著となる。【００２７】
一方、本発明者らは、長時間時効後のＨＡＺ部の靱性についても詳細な調査を行った。その結果、下記〔４〕〜〔７〕の事項を確認した。【００２８】
〔４〕靱性低下は溶融境界に近いＨＡＺで顕著であった。【００２９】
〔５〕衝撃試験後の破面では粒界で破壊している部分が多く観察された。【００３０】
〔６〕粒界破面上ではＰおよびＢの濃化が認められ、靱性低下が顕著なＨＡＺではＰの濃化が顕著であるのに対し、靱性低下が緩慢なＨＡＺではＢの濃化が顕著であった。【００３１】
〔７〕ＰおよびＢの含有量がほぼ等しい場合には、長時間加熱後の靱性低下の度合いは僅かではあるものの、Ｃｒ含有量が少ないほど大きくなる傾向があった。【００３２】
上記〔１〕〜〔７〕の事項から、溶接中にＨＡＺに発生する割れおよび長時間使用後の靱性低下は、粒界に存在するＰおよびＢと密接に関係することが判明した。加えて、上記の割れおよび靱性低下に対して、Ｃｒが間接的に影響することも示唆された。【００３３】
本発明者らは、上記の現象が以下の機構により生じるものと推定した。【００３４】
すなわち、ＰおよびＢが、溶接中に熱サイクルによって、溶融境界近傍のＨＡＺの粒界に偏析する。粒界に偏析したＰおよびＢはいずれも粒界の融点を低下させる元素であるので、溶接中に粒界が局部的に溶融し、その溶融箇所が溶接熱応力により開口して、いわゆる「液化割れ」が生じる。【００３５】
一方、粒界に偏析したＰおよびＢは長時間使用中にも粒界に偏析するが、Ｐが粒界の固着力を低下させるのに対し、Ｂは逆に粒界を強化する。このため、Ｐが靱性に悪影響を及ぼすのに対して、Ｂは逆に靱性低下を軽減する。【００３６】
なお、ＨＡＺの液化割れおよび靱性に及ぼすＰおよびＢの影響度合いが、合金に含まれるＣｒ量の影響を受ける理由について、本発明者らは、次のように推定した。【００３７】
すなわち、上述のとおり、ＰおよびＢはいずれも粒界に偏析しやすい元素であるが、Ｃｒの含有量が多い場合には、粒内にＰとの親和力の強いＣｒが多量に存在するので、溶接熱サイクルやその後の高温での使用中でのＰの粒界偏析が抑制される。その結果、空きが生じた偏析サイトにＢが偏析することになって、Ｃｒ含有量の多い材料のＨＡＺほど液化割れに対するＢの影響が強く、かつ長時間加熱後の靱性低下が小さくなる。【００３８】
そして、上記の推定に基づいて本発明者らは、さらに種々の検討を実施した。【００３９】
その結果、ＨＡＺの液化割れを防止し、かつ靱性低下を軽減するためには、Ｃｒの含有量に応じてＰおよびＢの含有量を所定の関係式を満足する範囲に規定することが有効であることを知見した。【００４０】
加えて、ＨＡＺの液化割れおよび靱性のいずれにも悪影響を及ぼすＰの悪影響を取り除くことが有効であり、そのための手段として、具体的にはＰと親和力が強く、融点の高い安定な化合物を形成するＮｄを必須元素として含有させる必要があることを知見した。なお、このＰの悪影響を取り除く効果は、Ｎｄだけに認められるものであり、Ｎｄと同様に、一括して「ＲＥＭ」と称される、Ｌａ、Ｃｅ等の元素を添加してもその効果は認められない。【００４１】
さらに、本発明者らは、Ａｌ、ＴｉおよびＮｂのうちの１種以上の元素を適正量含有させ、Ｎｉと結合した金属間化合物を微細に粒内析出させることによって、良好な、高温でのクリープ強度および長時間加熱後の靱性が確保できることを知見した。【００４２】
そして、特に、質量％で、Ｃｒ：１５〜２８％未満、Ｎｉ：４０〜６０およびＢ：０．０００５〜０．００６％を含むオーステナイト系耐熱合金においては、Ｎｄ：０．００１〜０．１％を含有させ、かつ式中の元素記号を、その元素の質量％での含有量として、下記の（１）式で表されるパラメータＦ１を１以上１２以下とし、さらに、下記の（２）式で表されるパラメータＦ２を０．０３５以下とすることによって、高温でのクリープ強度およびクリープ延性が確保でき、しかも、ＰおよびＢの粒界偏析に起因する、溶接中のＨＡＺの液化割れの発生および長時間使用後の靱性低下の双方を軽減できることを知見した。
Ｆ１＝４×Ａｌ＋２×Ｔｉ＋Ｎｂ・・・（１）、
Ｆ２＝Ｐ＋０．２×Ｃｒ×Ｂ・・・（２）。【００４３】
本発明は、上記の知見に基づいて完成されたものであり、その要旨は、下記の（１）および（２）に示すオーステナイト系耐熱合金にある。【００４４】
（１）質量％で、Ｃ：０．１５％以下、Ｓｉ：２％以下、Ｍｎ：３％以下、Ｎｉ：４０〜６０％、Ｃｏ：０．０３〜２５％およびＣｒ：１５％以上２８％未満と、
Ｍｏ：１２％以下およびＷ：４％未満の一方または両方を合計で０．１〜１２％と、
Ｎｄ：０．００１〜０．１％、Ｂ：０．０００５〜０．００６％、Ｎ：０．０３％以下およびＯ：０．０３％以下と、
Ａｌ：３％以下、Ｔｉ：３％以下およびＮｂ：３％以下のうちの１種以上とを含有し、
残部がＦｅおよび不純物からなり、不純物中のＰおよびＳがＰ：０．０３％以下およびＳ：０．０１％以下であり、かつ下記の（１）式で表されるパラメータＦ１が１以上１２以下で、さらに、下記の（２）式で表されるパラメータＦ２が０．０３５以下であることを特徴とするオーステナイト系耐熱合金。
Ｆ１＝４×Ａｌ＋２×Ｔｉ＋Ｎｂ・・・（１）
Ｆ２＝Ｐ＋０．２×Ｃｒ×Ｂ・・・（２）
ここで、式中の元素記号は、その元素の質量％での含有量を表す。【００４５】
（２）Ｆｅの一部に代えて、質量％で、下記の第１群および／または第２群のグループに属する１種以上の元素を含有することを特徴とする上記（１）に記載のオーステナイト系耐熱合金。
第１群：Ｃａ：０．０２％以下、Ｍｇ：０．０２％以下、Ｌａ：０．１％以下およびＣｅ：０．１％以下、
第２群：Ｔａ：０．１％以下、Ｈｆ：０．１％以下およびＺｒ：０．１％以下【００４６】
なお、残部としての「Ｆｅおよび不純物」における「不純物」とは、耐熱合金を工業的に製造する際に、鉱石あるいはスクラップ等のような原料を始めとして、製造工程の種々の要因によって混入するものを指す。
【発明の効果】
【００４７】
本発明のオーステナイト系耐熱合金は、ＨＡＺの耐溶接割れ性と靱性の双方に優れ、さらに、高温でのクリープ強度にも優れている。このため、本発明のオーステナイト耐熱合金は、発電用ボイラ、化学工業プラント等の高温機器の素材として好適に用いることができる。
【図面の簡単な説明】
【００４８】
【図１】開先加工の形状を説明する図である。
【発明を実施するための形態】
【００４９】
以下、本発明のオーステナイト系耐熱合金における成分元素の限定理由について詳しく説明する。なお、以下の説明において、各元素の含有量の「％」表示は「質量％」を意味する。
【００５０】
Ｃ：０．１５％以下
Ｃは、オーステナイト組織を安定にするとともに粒界に微細な炭化物を形成し、高温でのクリープ強度を向上させる。しかしながら、含有量が過剰になった場合には、炭化物が粗大となり、かつ多量に析出し、粒界の延性を低下させ、靱性およびクリープ強度の低下を招く。そのため、Ｃの含有量を０．１５％以下とする。さらに好ましいＣ含有量の上限は０．１２％である。
【００５１】
なお、後述するように、Ｎを強化に十分な範囲で含有している場合、Ｃ含有量には特に下限を設ける必要はない。しかしながら、極端なＣ含有量の低減は製造コストの著しい上昇を招く。そのため、Ｃ含有量の望ましい下限は０．０１％である。
【００５２】
Ｓｉ：２％以下
Ｓｉは、脱酸剤として添加され、また、高温での耐食性および耐酸化性の向上に有効な元素である。しかしながら、含有量が過剰になった場合には、オーステナイト相の安定性が低下して、靱性およびクリープ強度の低下を招く。そのため、Ｓｉの含有量を２％以下とする。Ｓｉの含有量は、望ましくは、１．５％以下、さらに望ましくは、１．０％以下である。なお、Ｓｉの含有量について特に下限を設ける必要はないが、極端な低減は、脱酸効果が十分に得られず合金の清浄性を劣化させるとともに、製造コストの上昇を招く。そのため、Ｓｉ含有量の望ましい下限は０．０２％である。
【００５３】
Ｍｎ：３％以下
Ｍｎは、Ｓｉと同様に脱酸剤として添加され、また、オーステナイトの安定化にも寄与する元素である。しかしながら、含有量が過剰になると、脆化を招き、靱性およびクリープ延性の低下をきたす。そのため、Ｍｎの含有量を３％以下とする。Ｍｎの含有量は、望ましくは、２．５％以下で、さらに望ましくは２．０％以下である。なお、Ｍｎの含有量についても特に下限を設ける必要はないが、極端な低下は、脱酸効果が十分に得られず合金の清浄性を劣化させるとともに、製造コストの上昇を招く。そのため、Ｍｎの含有量の望ましい下限は０．０２％である。
【００５４】
Ｎｉ：４０〜６０％
Ｎｉは、オーステナイト組織を得るために有効な元素であり、長時間使用後の組織安定性を確保するために必須の元素である。さらに、Ｎｉは、Ａｌ、ＴｉおよびＮｂと結合して、微細な金属間化合物相を形成し、クリープ強度を高める作用も有する。本発明の１５％以上２８％未満というＣｒ含有量の範囲で上記のＮｉの効果を十分に得るためには、４０％以上のＮｉ含有量が必要である。しかしながら、Ｎｉは高価な元素であるため、６０％を超える多量の含有はコストの増大を招く。そのため、Ｎｉの含有量を４０〜６０％とする。なお、Ｎｉ含有量の望ましい下限は４２％であり、望ましい上限は５８％である。
【００５５】
Ｃｏ：０．０３〜２５％
Ｃｏは、Ｎｉと同様オ−ステナイト生成元素であり、オーステナイト相の安定性を高めてクリープ強度の向上に寄与する。この効果を得るためには、Ｃｏの含有量は０．０３％以上とする必要がある。しかしながら、Ｃｏは極めて高価な元素であるため、２５％を超える多量の含有は大幅なコスト増を招く。そのため、Ｃｏの含有量を０．０３〜２５％とする。Ｃｏ含有量の望ましい下限は０．１％であり、さらに望ましい下限は８％である。また、Ｃｏ含有量の望ましい上限は２３％である。
【００５６】
Ｃｒ：１５％以上２８％未満
Ｃｒは、高温での耐酸化性および耐食性の確保のために必須の元素である。本発明の４０〜６０％というＮｉ含有量の範囲で上記のＣｒの効果を得るためには、１５％以上のＣｒ含有量が必要である。しかしながら、Ｃｒの含有量が多くなって、２８％以上になると、高温でのオーステナイト相の安定性が劣化して、クリープ強度の低下を招く。そのため、Ｃｒの含有量を１５％以上２８％未満とする。Ｃｒ含有量の望ましい下限は１７％であり、望ましい上限は２６％である。
【００５７】
また、Ｃｒは溶接中のＨＡＺにおけるＰおよびＢの粒界偏析挙動に影響を及ぼし、ＨＡＺの液化割れ感受性増大および長時間使用後のＨＡＺの靱性低下に間接的に影響する元素である。そのため、後述するように、Ｐ、ＢおよびＣｒからなる（２）式で表されるパラメータＦ２が０．０３５以下である必要がある。
【００５８】
ＭｏおよびＷ；Ｍｏ：１２％以下およびＷ：４％未満の一方または両方を合計で０．１〜１２％
ＷおよびＭｏは、いずれもマトリックスであるオーステナイト組織に固溶して高温でのクリープ強度の向上に寄与する元素である。この効果を得るためには一方または両方を合計で０．１％以上含有させる必要がある。しかしながら、ＭｏとＷの合計含有量が過剰になって、特に１２％を超えると、逆にオーステナイト相の安定性が低下してクリープ強度の低下を招く。なお、ＷはＭｏに比べて原子量が大きいため、Ｍｏと同等の効果を得るためにはより多量に含有させる必要があり、コストおよび相安定性確保の観点から不利である。このため、含有させる場合のＷ量は４％未満とする。以上のことから、ＭｏおよびＷの含有量を、Ｍｏ：１２％以下およびＷ：４％未満の一方または両方を合計で０．１〜１２％とする。ＷおよびＭｏの合計含有量の望ましい下限は１％、望ましい上限は１０％である。
【００５９】
なお、ＷとＭｏは複合して含有させる必要はない。Ｍｏを単独で含有させる場合には、その含有量が０．１〜１２％であればよく、一方、Ｗを単独で含有させる場合には、その含有量が０．１％以上４％未満であればよい。なお、単独で含有させる場合のＭｏの望ましい上限は１０％である。
【００６０】
Ｎｄ：０．００１〜０．１％
Ｎｄは、本発明を特徴付ける重要な元素である。すなわち、Ｎｄは、Ｐと親和力が強く、融点が高く高温まで安定なＰとの化合物を形成することで、Ｐを固定し、ＨＡＺの液化割れおよび靱性に対するＰの悪影響を取り除くために必須の元素である。また、炭化物として析出し、高温強度の向上にも寄与する元素である。これらの効果を得るためには、０．００１％以上のＮｄ含有量が必要である。しかしながら、Ｎｄの含有量が過剰になり、特に０．１％を超えると、Ｐの悪影響を軽減する効果が飽和することに加え、炭化物として多量に析出し、かえって靱性の低下を招く。そのため、Ｎｄの含有量を０．００１〜０．１％とする。Ｎｄ含有量の望ましい下限は０．００５％であり、望ましい上限は０．０８％である。
【００６１】
Ｂ：０．０００５〜０．００６％
Ｂは、使用中の粒界に偏析して粒界を強化するとともに粒界炭化物を微細分散させることにより、クリープ強度を向上させるのに必要な元素である。加えて、粒界に偏析して固着力を向上させ、靱性改善にも寄与する効果を有する。これらの効果を得るためには、０．０００５％以上のＢ含有量が必要である。しかしながら、Ｂの含有量が多くなって特に０．００６％を超えると、溶接中の溶接熱サイクルにより、溶融境界近傍の高温ＨＡＺにおいて多量に偏析し、Ｐと重畳して粒界の融点を低下させ、ＨＡＺの液化割れ感受性を高める。そのため、Ｂの含有量を０．０００５〜０．００６％とする。
【００６２】
なお、Ｂの偏析挙動はＣｒ含有量の影響を受ける。そのため、後述するように、Ｐ、ＢおよびＣｒからなる（２）式で表されるパラメータＦ２が０．０３５以下である必要がある。
【００６３】
Ｎ：０．０３％以下
Ｎは、オーステナイト相を安定にするのに有効な元素であるが、本発明の１５％以上２８％未満というＣｒ含有量の範囲では、過剰に含まれると高温での使用中に多量の微細窒化物を粒内に析出させ、クリープ延性や靱性の低下を招く。そのため、Ｎの含有量を０．０３％以下とする。Ｎの含有量は、望ましくは、０．０２％以下である。なお、Ｎの含有量について特に下限を設ける必要はないが、極端な低減は、製造コストの上昇を招く。そのため、Ｎ含有量の望ましい下限は０．０００５％である。
【００６４】
Ｏ：０．０３％以下
Ｏは、不純物元素の一つとして合金中に含まれるが、過剰に含まれると熱間加工性の低下、靱性および延性の劣化を招くため、その含有量を０．０３％以下とする必要がある。Ｏの含有量は、望ましくは０．０２％以下である。なお、Ｏの含有量について特に下限を設ける必要はないが、極端な低下は、製造コストの上昇を招く。そのため、Ｏ含有量の望ましい下限は０．００１％である。
【００６５】
Ａｌ、Ｔｉ、Ｎｂ；Ａｌ：３％以下、Ｔｉ：３％以下およびＮｂ：３％以下のうちの１種以上
Ａｌ、ＴｉおよびＮｂは、いずれもＮｉと結合し金属間化合物として微細に粒内析出し、高温でのクリープ強度を確保するのに必須の元素である。しかしながら、その含有量が多くなりすぎ、いずれの元素についても３％を超えると、前記の効果が飽和するとともに、クリープ延性および長時間加熱後の靱性を低下させる。そのため、Ａｌ、Ｔｉ、Ｎｂの各々の含有量を３％以下とし、これらの元素のうちの１種以上を含有させる。各々の含有量は、２．８％以下が好ましく、２．５％以下がさらに好ましい。
【００６６】
なお、金属間化合物を適正量析出させて良好な、クリープ強度およびクリープ延性を両立させるためには、後述するように、Ａｌ、ＴｉおよびＮｂからなる（１）式で表されるパラメータＦ１が１以上１２以下である必要がある。
【００６７】
本発明においては、不純物中のＰおよびＳは、その含有量をそれぞれ、次の範囲に制限する必要がある。
【００６８】
Ｐ：０．０３％以下
Ｐは、不純物として合金中に含まれるが、溶接中にＨＡＺの結晶粒界に偏析し、液化割れ感受性を高めるとともに長時間使用後の靱性にも悪影響を及ぼす元素である。そのため、可能な限り低減することが好ましいが、極度の低減は製鋼コストの増大を招く。そのため、Ｐの含有量は０．０３％以下とする。望ましくは０．０２％以下である。
【００６９】
Ｓ：０．０１％以下
Ｓは、不純物として合金中に含まれるが、溶接中にＨＡＺの結晶粒界に偏析し、液化割れ感受性を高めるとともに長時間使用後の靱性にも悪影響を及ぼす元素である。そのため、可能な限り低減することが好ましいが、極度の低減は製鋼コストの増大を招く。そのため、Ｓの含有量は０．０１％以下とする。望ましくは０．００５％以下である。
【００７０】
Ｆ１：１以上１２以下
Ａｌ、ＴｉおよびＮｂのうちの１種以上の元素を前記した量含有させることに加えて、前記の（１）式で表されるＦ１、つまり、〔４×Ａｌ＋２×Ｔｉ＋Ｎｂ〕が１以上１２以下である場合に、Ｎｉと結合した金属間化合物を微細に粒内析出させることによって、良好な、高温でのクリープ強度および長時間加熱後の靱性を確保することができる。Ｆ１の望ましい下限は３であり、望ましい上限は１１である。
【００７１】
Ｆ２：０．０３５以下
既に述べたように、ＰおよびＢは、溶接中に熱サイクルにより溶融境界近傍のＨＡＺの粒界に偏析して、融点を低下させＨＡＺの液化割れ感受性を高める元素である。一方、長時間使用中においては、粒界に偏析したＰは粒界の固着力を低下させるのに対し、Ｂは逆に粒界を強化するので、Ｐは靱性に悪影響を及ぼし、Ｂは逆に靱性低下を軽減する。さらに、ＣｒはＰとＢの粒界偏析挙動に影響を及ぼし、これらの性能に間接的に影響する元素である。
【００７２】
すなわち、ＨＡＺの液化割れに及ぼすＢの影響度合いはＣｒ含有量が多いほどＢの悪影響がより顕著になる。また、長時間使用後のＨＡＺの靱性については、Ｐの悪影響が大きいが、ほぼ等しい量のＰ、Ｂを含有する場合、Ｃｒ含有量が少ないほど靱性の低下が大きい傾向がある。
【００７３】
ＨＡＺでのＰおよびＢの粒界偏析を制御し、優れた耐液化割れ性と長時間加熱後の靱性低下の軽減のためには上述した量のＮｄを必須元素として含有させるとともに、前記の（２）式で表されるＦ２、つまり、〔Ｐ＋０．２×Ｃｒ×Ｂ〕が０．０３５以下であることが必要である。Ｆ２の望ましい上限は０．０３０である。なお、Ｆ２の下限は、不純物としてのＰの含有量が極めて低く、Ｃｒ：１５％、Ｂ：０．０００５％である場合の０．００１５に近い値でもよい。
【００７４】
本発明のオーステナイト系耐熱合金の一つは、上記した範囲のＣからＯまでの元素を含むとともに、上記した範囲のＡｌ、ＴｉおよびＮｂのうちの１種以上を含有し、残部がＦｅおよび不純物からなり、不純物中のＰおよびＳが上記した範囲にあり、かつ前記の（１）式および（２）式で表されるパラメータＦ１およびＦ２がそれぞれ、１以上１２以下および０．０３５以下の合金である。
【００７５】
上記本発明のオーステナイト系耐熱合金は、そのＦｅの一部に代えて、必要に応じてさらに、
第１群：Ｃａ：０．０２％以下、Ｍｇ：０．０２％以下、Ｌａ：０．１％以下およびＣｅ：０．１％以下
第２群：Ｔａ：０．１％以下、Ｈｆ：０．１％以下およびＺｒ：０．１％以下
の各グループに属する１種以上の元素を選択的に含有させることができる。
【００７６】
すなわち、前記第１群および／または第２群のグループに属する１種以上の元素を任意元素として添加し、含有させてもよい。
【００７７】
以下、これらの任意元素の作用効果と、含有量の限定理由について説明する。
【００７８】
第１群：Ｃａ：０．０２％以下、Ｍｇ：０．０２％以下、Ｌａ：０．１％以下およびＣｅ：０．１％以下
第１群の元素であるＣａ、Ｍｇ、ＬａおよびＣｅは、熱間加工性を高める作用を有する。さらに、これらの元素は、Ｓに起因した、ＨＡＺの液化割れを抑制するとともに靱性の低下を軽減する作用を有する。したがって、こうした効果を得るために上記の元素を添加し、含有させてもよい。以下、第１群の元素について詳しく説明する。
【００７９】
Ｃａ：０．０２％以下
Ｃａは、Ｓとの親和力が強く、熱間加工性を高める作用を有する。また、Ｓに起因した、ＨＡＺの液化割れの発生および靱性低下の双方を軽減する効果がある。しかしながら、Ｃａの過剰な添加は酸素との結合による清浄性の低下を招き、特に、含有量で０．０２％を超えると清浄性の低下が著しくなり、かえって熱間加工性を劣化させてしまう。したがって、含有させる場合のＣａの量を、０．０２％以下とする。なお、含有させる場合のＣａの量は０．０１％以下とすることが望ましい。
【００８０】
一方、前記したＣａの効果を安定して得るためには、含有させる場合のＣａ量の下限は０．０００１％とすることが望ましく、０．０００５％とすれば一層望ましい。
【００８１】
Ｍｇ：０．０２％以下
Ｍｇも、Ｓとの親和力が強く、熱間加工性を高める作用を有し、また、Ｓに起因した、ＨＡＺの液化割れの発生および靱性低下の双方を軽減する作用を有する。しかしながら、Ｍｇの過剰な添加は酸素との結合による清浄性の低下を招き、特に、含有量で０．０２％を超えると清浄性の低下が著しくなり、かえって熱間加工性を劣化させてしまう。したがって、含有させる場合のＭｇの量を、０．０２％以下とする。なお、含有させる場合のＭｇの量は０．０１％以下とすることが望ましい。
【００８２】
一方、前記したＭｇの効果を安定して得るためには、含有させる場合のＭｇ量の下限は０．０００１％とすることが望ましく、０．０００５％とすれば一層望ましい。
【００８３】
Ｌａ：０．１％以下
Ｌａは、Ｓとの親和力が強く、熱間加工性を高める作用を有し、また、Ｓに起因した、ＨＡＺの液化割れの発生および靱性低下の双方を軽減する作用を有する。しかしながら、Ｌａの過剰な添加は酸素との結合による清浄性の低下を招き、特に、含有量で０．１％を超えると清浄性の低下が著しくなり、かえって熱間加工性を劣化させてしまう。したがって、含有させる場合のＬａの量を、０．１％以下とする。なお、含有させる場合のＬａの量は０．０８％以下とすることが望ましい。
【００８４】
一方、前記したＬａの効果を安定して得るためには、含有させる場合のＬａ量の下限は０．００１％とすることが望ましく、０．００５％とすれば一層望ましい。
【００８５】
Ｃｅ：０．１％以下
Ｃｅも、Ｓとの親和力が強く、熱間加工性を高める作用を有する。また、Ｓに起因した、ＨＡＺの液化割れの発生および靱性低下の双方を軽減する効果がある。しかしながら、Ｃｅの過剰な添加は酸素との結合による清浄性の低下を招き、特に、含有量で０．１％を超えると清浄性の低下が著しくなり、かえって熱間加工性を劣化させてしまう。したがって、含有させる場合のＣｅの量を、０．１％以下とする。なお、含有させる場合のＣｅの量は０．０８％以下とすることが望ましい。
【００８６】
一方、前記したＣｅの効果を安定して得るためには、含有させる場合のＣｅ量の下限は０．００１％とすることが望ましく、０．００５％とすれば一層望ましい。
【００８７】
なお、上記のＣａ、Ｍｇ、ＬａおよびＣｅは、そのうちのいずれか１種のみ、または２種以上の複合で含有することができる。含有させる場合のこれらの元素の合計量は０．２４％であっても構わないが、０．１５％以下であることが好ましい。
【００８８】
第２群：Ｔａ：０．１％以下、Ｈｆ：０．１％以下およびＺｒ：０．１％以下
第２群の元素であるＴａ、ＨｆおよびＺｒは、高温強度を高める作用を有するので、この効果を得るために上記の元素を添加し、含有させてもよい。以下、第２群の元素について詳しく説明する。
【００８９】
Ｔａ：０．１％以下
Ｔａは、マトリックスに固溶、または炭化物として析出し、高温での強度を向上させる作用を有する。しかしながら、Ｔａの含有量が多くなって０．１％を超えると、炭化物が多量に析出して、靱性の低下を招く。したがって、含有させる場合のＴａの量を、０．１％以下とする。なお、含有させる場合のＴａの量は０．０８％以下とすることが望ましい。
【００９０】
一方、前記したＴａの効果を安定して得るためには、含有させる場合のＴａ量の下限は０．００２％とすることが望ましく、０．００５％とすれば一層望ましい。
【００９１】
Ｈｆ：０．１％以下
Ｈｆも、マトリックスに固溶、または炭化物として析出し、高温での強度を向上させる作用を有する。しかしながら、Ｈｆの含有量が多くなって０．１％を超えると、炭化物が多量に析出して、靱性の低下を招く。したがって、含有させる場合のＨｆの量を、０．１％以下とする。なお、含有させる場合のＨｆの量は０．０８％以下とすることが望ましい。
【００９２】
一方、前記したＨｆの効果を安定して得るためには、含有させる場合のＨｆ量の下限は０．００２％とすることが望ましく、０．００５％とすれば一層望ましい。
【００９３】
Ｚｒ：０．１％以下
Ｚｒは、炭化物として析出し、高温での強度を向上させる作用を有する。しかしながら、Ｚｒの含有量が多くなって０．１％を超えると、炭化物が多量に析出して、靱性の低下を招くとともに溶接中の液化割れ感受性の増大を招く。したがって、含有させる場合のＺｒの量を、０．１％以下とする。なお、含有させる場合のＺｒの量は０．０８％以下とすることが望ましい。
【００９４】
一方、前記したＺｒの効果を安定して得るためには、含有させる場合のＺｒ量の下限は０．００２％とすることが望ましく、０．００５％とすれば一層望ましい。
【００９５】
なお、上記のＴａ、ＨｆおよびＺｒは、そのうちのいずれか１種のみ、または２種以上の複合で含有することができる。含有させる場合のこれらの元素の合計量は０．３％であっても構わないが、０．１５％以下であることが好ましい。
【００９６】
以下、実施例によって本発明をより具体的に説明するが、本発明はこれらの実施例に限定されるものではない。
【実施例】
【００９７】
表１に示す化学組成を有するオーステナイト系の合金Ａ１〜Ａ１１およびＢ１〜Ｂ８を溶解し、熱間鍛造、熱間圧延、熱処理および機械加工により、板厚２０ｍｍ、幅５０ｍｍ、長さ１００ｍｍの板材を作製した。【００９８】
表１中の合金Ａ１〜Ａ１１は、化学組成が本発明で規定する範囲内にある合金である。一方、合金Ｂ１〜Ｂ８は、化学組成が本発明で規定する条件から外れた合金である。【００９９】
【表１】
2011071054.tif 000002
【０１００】
上記の板厚２０ｍｍ、幅５０ｍｍ、長さ１００ｍｍの各板材の長手方向に、図１に示す形状の開先を加工し、溶接ワイヤ（ＡＷＳ規格Ａ５．１４  ＥＲＮｉＣｒＣｏＭｏ−１）を用いて、入熱９ｋＪ／ｃｍでＴＩＧ溶接により初層溶接を行った後、厚さ２５ｍｍ、幅２００ｍｍ、長さ２００ｍｍのＳＭ４００Ｃ鋼板（ＪＩＳ規格  Ｇ  ３１０６（２００８））上に、被覆アーク溶接棒（ＪＩＳ規格  Ｚ  ３２２４（２００７）  ＤＮｉＣｒＦｅ−３）を用いて四周を拘束溶接した。【０１０１】
その後、同じ溶接ワイヤを用いて、入熱９〜１５ｋＪ／ｃｍでＴＩＧ溶接により開先内に積層溶接を行い、各試験記号につき２体ずつ継手を作製した。そして、各試験記号について１体は溶接まま、残りの１体は７００℃×１００時間の時効熱処理を行い試験に供した。【０１０２】
具体的には、上記の溶接ままの各溶接継手から横断面試料を採取し、断面を鏡面研磨、腐食した後、光学顕微鏡により検鏡して、ＨＡＺの液化割れの有無を調査した。【０１０３】
また、溶接ままの各溶接継手から溶融境界が平行部中央となるように丸棒クリープ破断試験片を採取し、母材の目標破断時間が１０００時間以上である７００℃、１７６ＭＰａの条件でクリープ破断試験を行った。そして、クリープ破断時間が母材の目標破断時間である１０００時間を上回るものを「合格」とした。【０１０４】
加えて、上記の溶接ままの溶接継手および溶接施工後に７００℃×１００時間の時効熱処理を実施した溶接継手のそれぞれから、溶融境界にノッチを加工したＪＩＳ  Ｚ２２４２（２００５）に記載の幅５ｍｍのサブサイズシャルピーＶノッチ試験片を採取し、０℃での衝撃試験に供して靱性を調査した。そして、時効熱処理を実施した場合に、吸収エネルギーの減少が５０Ｊを超えないものを「合格」とした。【０１０５】
表２に、上記の試験結果をまとめて示す。なお、表２の「ＨＡＺの液化割れ」欄における「○」は、割れが認められなかったことを、一方、「×」は、割れが認められことを示す。また、「クリープ破断試験」欄における「○」は、前記条件下でのクリープ破断時間が母材の目標破断時間である１０００時間を上回る「合格」であることを示し、「×」は、クリープ破断時間が１０００時間に達しなかったことを示す。さらに、「靱性」欄における「○」は、時効熱処理を実施した場合に、吸収エネルギーの減少が５０Ｊを超えない「合格」であることを示し、「×」は吸収エネルギーの減少が５０Ｊを超えたことを示す。【０１０６】
【表２】
2011071054.tif 000003
【０１０７】
表２から、化学組成が本発明で規定する範囲内にある合金Ａ１〜Ａ１１を用いた試験記号１〜１１の場合、ＨＡＺの液化割れは認められず、しかも、クリープ破断特性および長時間加熱後の靱性にも優れていることが明らかである。【０１０８】
これに対して、化学組成が本発明で規定する条件から外れた合金Ｂ１〜Ｂ８を用いた試験記号１２〜１９の場合、ＨＡＺの液化割れ、クリープ破断特性および長時間加熱後の靱性の少なくともいずれかの特性に劣っている。【０１０９】
Ｎｄを含有しない合金Ｂ１を用いた試験記号１２は、ＰがＨＡＺの液化割れおよび靱性に及ぼす悪影響を取り除く効果が得られなかったため、ＨＡＺの液化割れが発生するとともに、長時間加熱後に靱性が低下した。【０１１０】
試験記号１３は、用いた合金Ｂ２がＮｄは含むものの、Ｐ、ＢおよびＣｒで規定されるＦ２が０．０３５を超えるため、ＨＡＺの液化割れが発生するとともに、長時間加熱後に靱性低下が生じた。【０１１１】
試験記号１４は、用いた合金Ｂ３がＮｄを含有しないことに加え、Ｐ、ＢおよびＣｒで規定されるＦ２が０．０３５を超えるため、ＨＡＺの液化割れが発生するとともに、長時間加熱後の靱性低下が著しかった。【０１１２】
試験記号１５は、用いた合金Ｂ４がＮｄを含有し、さらにＰ、ＢおよびＣｒで規定されるＦ２が本発明で規定する条件を満たすため、ＨＡＺの液化割れは発生しなかった。しかしながら、合金Ｂ４がＢを含有していないため、十分なクリープ強度が得られなかった。【０１１３】
試験記号１６は、用いた合金Ｂ５がＮｄ、Ｐ、Ｂ、Ｃｒの各含有量およびＦ２が本発明で規定する条件を満たすため、ＨＡＺの液化割れは発生しなかった。しかしながら、合金Ｂ５はＡｌ、ＴｉおよびＮｂで規定されるＦ１が１２を超えるため、長時間加熱後の靱性低下が著しかった。【０１１４】
試験記号１７および１８は、それぞれ用いた合金Ｂ６およびＢ７がＲＥＭと総称されるＬａもしくは／およびＣｅを含有するものの、Ｎｄを含有していないので、ＰがＨＡＺの液化割れおよび靱性に及ぼす悪影響を取り除く効果が得られず、ＨＡＺの液化割れが発生するとともに、長時間加熱後に靱性が低下した。【０１１５】
試験記号１９は、用いた合金Ｂ８がＮｄ、Ｐ、Ｂ、Ｃｒの各含有量およびＦ２が本発明で規定する条件を満たすため、ＨＡＺの液化割れは発生しなかった。しかしながら、合金Ｂ８はＡｌ、ＴｉおよびＮｂで規定されるＦ１が１を下回るため、十分なクリープ強度が得られなかった。
【産業上の利用可能性】
【０１１６】
本発明のオーステナイト系耐熱合金は、ＨＡＺの耐溶接割れ性と靱性の双方に優れ、さらに、高温でのクリープ強度にも優れている。このため、本発明のオーステナイト耐熱合金は、発電用ボイラ、化学工業プラント等の高温機器の素材として好適に用いることができる。
【図１】
2011071054.tif 000004
【国際調査報告】
2011071054.tif 000005
2011071054.tif 000006
2011071054.tif 000007
2011071054.tif 000008